FR 2762845 A1 19981106 FR 9705458 A 19970502 La présente invention a pour objets: - une composition polymérisable par voie radicalaire, à base d'au moins deux types de monomères difonctionnels différents; - une résine, obtenue par copolymérisation de ladite composition; ladite résine presentant une structure nanobiphasée et pouvant être ou non photochromique; - des articles, notamment ophtalmiques, constitués en tout ou en partie de ladite résine. La réalisation d'une lentille ophtalmique plastique est un exercice difficile dans la mesure o l'on exige que la structure de ladite lentille soit exempte de contraintes optiques et présente bien évidemment des propriétés mécaniques satisfaisantes. Pour atteindre ce résultat, il convient de maîtriser parfaitement les réactions de copolymérisation mises en jeu lors de l'élaboration de ladite lentille. Il faut, en tout état de cause, éviter d'atteindre trop rapidement le point de gel du système réactionnel, car, dans l'hypothèse de "suréticulations locales", il apparaît inexorablement des cordes ou autres défauts optiques. Ce problème est un réel problème dans la mesure o les monomères de base connus à ce jour sont généralement des monomères difonctionnels symétriques... Par ailleurs, dans le cadre de la réalisation de lentilles ophtalmiques photochromiques, soit par polymérisation radicalaire de compositions renfermant au moins un colorant photochrome, soit par diffusion ultérieure de tels colorants dans des matrices polymérisées, il convient que la structure desdites lentilles présente, outre les qualités optiques rappelées ci-dessus, une aptitude prononcée à favoriser l'expression des propriétés photochromiques desdits colorants photochromes qui interviennent; ceci sans altération notable de ses propriétés mecaniques. L'obtention d'un compromis acceptable - propriétés photochromiques/ propriétés mécaniques - n'est pas chose aisée. On vise à préparer une structure nanobiphasée - pour éviter les phénomènes de diffusion de la lumière, néfastes quant à l'obtention d'une bonne qualité optique - qui présente une phase assurant la rigidité mécanique de ladite structure et une autre phase conférant à ladite structure suffisamment de souplesse pour permettre au(x) colorant(s) photochrome(s) incorporé(s) en son sein d'exprimer rapidement et au mieux leurs propriétés photochromiques. A la connaissance de la Demanderesse, selon l'art antérieur, dans le cadre d'un tel compromis, il n'a pas été préparé de compositions satisfaisantes (à la fois du point de vue expression du photochromisme et du point de vue absence de contraintes). On a proposé, dans les demandes EP-A-0 453 149 et WO-A-95 10790, de copolymériser deux types de monomères, qui présentent toutefois, tous deux, le même type de fonctions réactives (groupes acrylates et/ou méthacrylates). Le résultat n'est pas très satisfaisant en termes de propriétés optiques et de facilité de coulée. On a proposé, dans le brevet US-A-5,349,035, pour minimiser voire éviter les contraintes optiques, d'associer à un monomère de type diméthacrylate, au moins un autre monomère, notamment du styrène et de mettre en oeuvre la copolymérisation en présence d'une quantité efficace d'un agent de transfert de chaîne.' La matrice obtenue ne convient pas pour exprimer les propriétés photochromiques de colorants photochromes. On a décrit dans les demandes EP-A-0 345 748 et EP-A-0 351 534 des monomères difonctionnels (présentant une fonction terminale isopropènyle) convenant pour la préparation de résines dures transparentes. On a également décrit dans les demandes EP-A-0 385 456 et EP-A-0 572 077 des monomères plurifonctionnels à chaîne courte et leur copolymérisation avec d'autres monomères fonctionnalisés (acrylate, méthacrylate, et/ou styrène) pour préparer des résines, transparentes, à dureté de surface élevée. Lesdites résines dures, selon ces quatre demandes de brevet européen, sont orientees vers des applications ophtalmiques non photochromiques. Lesdits monomères sont obtenus à partir de composés de formule: CH2 HC C H3 3 1?" C -N= C=O CH3 connus sous la dénomination TMI . Il existe par ailleurs une littérature abondante sur la chimie desdits composés et notamment sur celle du 3-isopropényl-ct,ct-diméthylbenzyl isocyanate (composé de la formule ci-dessus avec les deux substituants en méta, connu sous la dénomination m-TMI ). Cette chimie est basée sur la réactivité du groupe isocyanate. On peut citer les documents ci- après + Cellular Polymers, 4, (1985), p. 117-149 par R. Saxon et al.: dans ce document, il est mentionné les deux possibilités de réaction du TMIV, soit par sa fonction isocyanate, soit par sa fonction isopropényle; + Journal of Coatings Technology, Vol. 58, n 737, p. 43- 47, 1986 par R.W. Dexter et al.: dans ce document, il est décrit la réaction du TMI avec un diol et, de manière générale, la possibilité de copolymériser le monomère obtenu avec des dérivés acryliques; + Polymer Communications, 1990, Vol. 31, p. 355-357 par D. Wilson et al. : dans ce document, on propose la synthèse et la caractérisation de copolymères greffés du type polyuréthane - poly(méthylméthacrylate), obtenus en utilisant le TMI ; + US-A-4,990,575: dans ce brevet, il est décrit la préparation d'urées d'un nouveau type qui sont obtenues par réaction de polyoxyalkylèneamines avec le m- TMI . L'enseignement de ces documents reste très général. La Demanderesse propose présentement une solution originale à ce problème technique du compromis entre les propriétés optiques, voire photochromiques, et les propriétés mécaniques d'un matériau plastique utilisable notamment en ophtalmologie. L'invention mise en oeuvre par la Demanderesse consiste à associer, par copolymérisation radicalaire, à au moins un monomère difonctionnel (méth)acrylique à chaîne courte au moins un monomère difonctionnel alcénique à chaîne longue. La résine résultante présente alors une structure nanobiphasée lui conférant les propriétés recherchées. En effet, ledit (lesdits) monomère(s) difonctionnel(s) (méth)acrylique(s) à chaîne courte (de type (a) et de formule (A), (A'): voir plus loin) apporte(nt) la rigidité, celle-ci étant modulée par la présence dudit (desdits) monomère(s) difonctionnel(s) alcénique(s) à chaîne longue (de type (b) et de formule (B), (B'), (B"): voir plus loin), le(s)quel(s), d'une façon surprenante, permet(tent) aussi de conférer à ladite composition d'excellentes propriétés photochromiques. Ainsi, la différence de fonctionnalité desdits monomères de type (a) et (b) retarde avantageusement la prise en gel de la composition polymérisable résultante. Cette caractéristique permet à la résine, obtenue à partir de ladite composition, d'exhaler de bonnes propriétés optiques et notamment dans le cas o des colorants photochromes sont incorporés en son sein, d'en exprimer rapidement et au mieux les propriétés photochromiques. La présente invention a donc pour premier objet une composition polymérisable par voie radicalaire; ladite composition comprenant un mélange d'au moins un ou plusieurs monomères difonctionnels de type (a) et un ou plusieurs monomères difonctionnels de type (b): * le(s) monomère(s) difonctionnel(s) de type (a) - (méth)acryliques - répondant à l'une ou l'autre des formules (A) et (A') ci-après: + formule (A): CH3 H2C=C-C(OCHR-CH2)m- (CH2-CHR O)nC- C=CH2 o CH3 O (X))p (X.)q dans laquelle: - R1, R'1, R et R', identiques ou différents, sont indépendamment un hydrogène ou un groupe méthyle; - m et n sont, indépendamment, des entiers compris entre 0 et 4 inclus; et sont avantageusement indépendamment égaux à 1 ou 2; - X et X', identiques ou différents, sont un halogène et représentent de préférence un chlore et/ou un brome; - p et q sont, indépendamment, des entiers compris entre 0 et 4 inclus; + formule (A'): O R' Il 1 H2C- C--( O-R)-O-C-CCH2 I Il Ri O dans laquelle: - R1 et R'1, identiques ou différents, sont indépendamment un hydrogène ou un groupe méthyle; - R est un radical alkyle linéaire ou ramifié comportant de 2 à 8 atomes de carbone, un radical cycloalkyle comportant de 3 à 6 atomes de carbone, un radical éther de formule (R'-O-R") dans laquelle R' et R", identiques ou différents, sont indépendamment un radical alkyle linéaire ou ramifié comportant de 2 à 4 atomes de carbone; * le(s) monomère(s) difonctionnel(s) de type (b) - oligomère difonctionnel alcénique à chaîne longue - répondant à l'une ou l'autre des formules (B), (B') et (B") ci-après: + formule (B): R 3 R R' R4 C-Z-(R- Y)-R -Z' V- R4 R2 R'2 R=3 dans laquelle: - R1, R'1, R2 et R'2, identiques ou différents, sont indépendamment l'hydrogène ou un radical alkyle linéaire ou ramifié, avantageusement linéaire, comportant de 1 à 4 atomes de carbone; et correspondent, de façon particulièrement avantageuse, à un groupe méthyle; - R3 et R4, différents, sont indépendamment l'un l'hydrogène et l'autre un radical alcényle comportant de 2 à 6 atomes de carbone, avantageusement de 2 à 4 atomes de carbone et d'une façon particulièrement avantageuse un radical isopropényle; - R'3 et R'4, différents, sont indépendamment l'un l'hydrogène et l'autre un radical alcényle comportant de 2 à 6 atomes de carbone, avantageusement de 2 à 4 atomes de carbone et d'une façon particulièrement avantageuse un radical isopropényle; (on a avantageusement les deux extrémités de la molécule identiques; i.e: R3 = R'3 et R4 = R'4); - Z représente une fonction carbamrnate (-NH-CO-O-), une fonction thiocarbamate (-NH-CO-S-) ou une fonction urée (-NH-CO-NH-); Z', indépendamment de Z et de façon avantageuse respectivement par rapport à Z, représente une fonction carbamrnate (-O-CO-NH-), une fonction thiocarbamate (-S-CO-NH-) ou une fonction urée (-NH-CO-NH-); - R' représente un radical alkyle linéaire ou ramifié comportant de 2 à 4 atomes de carbone; - R, identique ou différent quand n > 2, est un radical alkyle linéaire ou ramifié comportant de 2 à 4 atomes de carbone; - Y, identique ou différent quand n > 2, est l'oxygène ou le soufre; - n est un entier défini de tel sorte que le nombre total d'atomes de carbone, contenus dans la chaîne longue située entre les deux motifs Z et Z', soit au moins égal à 18 et d'une façon avantageuse soit compris entre 18 et 112 inclus; + formule (B'): R 0 O IlI R4 C-N o -(R-Y) n R4 R2 R'2 R3 dans laquelle - R1, R2, R3, R4, R'1, R'2, R'3, R'4, R et Y sont tels que définis ci-dessus en référence à la formule (B); - n est un entier défini de tel sorte que le nombre total d'atomes de carbone, contenus dans la chaîne longue de motif (R-Y)n, soit au moins égal à 22 et d'une façon avantageuse soit compris entre 22 et 104 inclus; + formule (B"): R3 R3 R O R' R4J C-N O-(R-Y) R' Z'-Z C R'4 R2 R'2 dans laquelle: - R1, R2, R3, R4, R'1, R'2, R'3, R'4, R, R' et Y sont tels que définis ci-dessus en référence à la formule (B); - Z' est une fonction carbamate (-O-CO-NH-) ou Z' est une fonction thiocarbamate (-S- CO-NH-); avantageusement, Z' est une fonction carbamate; - n est un entier défini de tel sorte que le nombre total d'atomes de carbone, contenus dans la chaîne longue de motif (R-Y)n-R', soit au moins égal à 22 et d'une façon avantageuse soit compris entre 22 et 104 inclus. Ladite composition polymérisable est par ailleurs susceptible de renfermer en outre: (c) au moins un monomère monovinylique aromatique de formule (C) Ri O CCH2 dans laquelle R1 = H ou CH3; ledit monomère monovinylique consistant avantageusement en le styrène et/ou (d) au moins un monomère divinylique aromatique de formule (D): o1 ( C-=CH2) 2 dans laquelle RI = H ou CH3; ledit monomère divinylique consistant avantageusement en le divinylbenzene; et/ou (e) au moins un monomère (méth)acrylique de formule (E) CH2 = C(R) -COOR' dans laquelle R = H ou CH3 et R' est un radical alkyle linéaire ou ramifié comportant de 4 à 16 atomes de carbone, un radical méthylphényl ou méthylphénoxy éventuellement substitué (généralement par un groupe alkyle en C4-C6) ou un groupe polyoxyéthoxylé de formule-(CH2-CH2-O)nR" dans laquelle n est un nombre entier compris entre I et 10 et R" = CH3 ou C2H5; ledit monomère (méth)acrylique consistant avantageusement en le 2-éthylhexyl- méthacrylate; et/ou (f) du diallylphtalate. Lesdites compositions de l'invention renferment généralement, en sus, une quantité efficace d'au moins un initiateur de polymérisation radicalaire et une quantité efficace d'au moins un modificateur de polymérisation, ledit modificateur de polymérisation étant de préférence un agent de transfert de chaîne. Dans le cas o l'on souhaite conférer des propriétés photochromiques auxdites compositions polymérisables de l'invention (aux résines obtenues par polymérisation desdites compositions), celles-ci renferment une quantité efficace d'au moins un colorant photochrome; le(s)dit(s) colorant(s) étant avantageusement choisi(s) dans le groupe des spiroxazines, des chromènes et de leurs mélanges. On n'exclut nullement l'intervention de colorants photochromes d'un autre type, tels des spiropyranes, fulgides et autres... On examine maintenant plus en détail les natures et quantités de chacun des composants intervenants ou susceptible(s) d'intervenir dans les compositions polymérisables de l'invention, et notamment dans des compositions préférées de l'invention. Les monomères de type (a) de formule (A) et (A') constituent les monomères (méth)acrylates (i.e. diacrylates, diméthacrylates ou mixtes: acrylates- méthacrylates) difonctionnels à chaîne courte de la composition polymérisable de l'invention. Lesdits monomères présentent ou non une symétrie plus ou moins prononcée (R/R', Ri/R'1, X/X'). Ils permettent de conférer la rigidité, et donc les propriétés mécaniques, au polymère (à la résine) obtenu(e) à partir de ladite composition polymérisable. Les monomères de type (a) peuvent ou non répondre tous à la même formule (A) ou (A')... Ainsi l'invention comprend aussi bien des compositions polymérisables comportant: - soit des monomères d'une même formule (A) (au moins un); - soit des monomères d'une même formule (A') (au moins un); soit des mélanges (non mixtes) de monomères de formules (A) différents; soit des mélanges (non mixtes) de monomères de formules (A') différents; soit des mélanges (mixtes) de monomères de formule(s) (A) et de formule(s) (A'). Selon une variante préférée de l'invention, on utilise un ou des monomères de type (a) symétriques. On qualifie de symétriques, lesdits monomères de type (a), de formule (A) ou (A') dans lesquelles les groupes R1 et R'1 sont identiques, de même que les groupes R et R' ainsi que les substituants X et X' pour les composés de formule (A). Lesdits monomeres de type (a) de formule (A) symétriques sont connus et disponibles dans le commerce ou aisément accessibles pour l'homme du métier. En effet, on peut noter que lesdits monomères ne présentant pas d'halogéne sur les cycles aromatiques correspondent aux premiers monomères de formule (I) au sens du document WO-A-92/05209. Lesdits monomères de type (a) de formule (A) présentant un(des) halogène(s) sur le(s) cycle(s) aromatique(s) seront facilement obtenus par l'homme du métier en utilisant des dérivés convenablement substitués sur le(s)dit(s) cycle(s) aromatique(s). Dans le cadre de l'invention, les monomères de formule (A), dans laquelle R et R', identiques, sont l'hydrogène ou un groupe méthyle, R1 et R'1 sont un groupe méthyle, m et n sont indépendamment égaux à I ou 2, et p = q = 0, sont préférés. Une variante particulièrement avantageuse correspond au monomère de formule (A) du type ci-dessus avec en outre R = R' - H et m = n = 2. Ledit monomère est notamment commercialisé par la société AKZO NOBEL (NL) sous la dénomination commerciale DIACRYL 121. La synthèse des monomères de formule (A) disymétriques ne posent pas de problèmes particuliers à l'homme du métier. Les monomères (a) de formule (A') sont également bien connus et résultent de la réaction classique d'un diol aliphatique ou d'un alkylèneglycol à chaîne courte (avec un maximun de 8 atomes de carbone dans ladite chaîne) avec au moins un type de dérivé (méth)acrylique selon que l'on souhaite obtenir des monomères de formule (A') symétriques ou disymétriques à leurs extrémités. Ces monomères de type (a) interviennent généralement dans la composition à polymériser, à raison de 40 à 99 parties en poids pour 100 parties en poids du mélange de monomères de type (a) et (b). S'ils interviennent en plus faible quantité, la composition polymérisable a tendance à se rétracter pendant sa polymérisation, ce qui induit un démoulage prématuré, qui, à son tour est responsable d'une détérioration des propriétés optiques de la résine finale. Les monomères (b) de formule (B), (B') et (B") constituent les monomères alcéniques difonctionnels à chaîne longue de la composition polymérisable de l'invention. Lesdits monomères présentent ou non une symétrie plus ou moins prononcée (RI/R'1, R2/R'2, R3/R'3, R4/R'4, Z/Z'). Ces monomères de type (b) peuvent ou non répondre tous à la même formule (B), (B') ou (B")... Ainsi l'invention comprend aussi bien des compositions polymérisables comportant: - soit des monomères d'une même formule (B) (au moins un); - soit des monomères d'une même formule (B') (au moins un); - soit des monomères d'une même formule (B") (au moins un); - soit des mélanges (non mixtes) de monomères de formules (B) différents; - soit des mélanges (non mixtes) de monomères de formules (B') différents; - soit des mélanges (non mixtes) de monomères de formules (B") différents; - soit des mélanges (mixtes, binaires ou ternaires) de monomères choisis parmi les monomères de formule(s) (B), de formule(s) (B') et de formule(s) (B"). La présence dans la composition polymérisable de l'invention, de monomère(s) de type (b) permet un assouplissement du réseau de polymère en relâchant ledit réseau, sans abaisser pour autant le degré de réticulation du polymère. Ceci permet de conférer au matériau des propriétés mécaniques intéressantes à haute température, caractérisées, notamment, par une valeur du module d'élasticité élevée au plateau caoutchoutique du polymère. Les monomères de type (b) qui sont des oligomères difonctionnels alcéniques à chaîne longue, ladite chaîne étant une chaîne polyoxyalkylène ou polymercaptoalkylène voire une chaîne mixte, sont obtenus selon des conditions classiques de synthèse organique par réaction: - entre un ou plusieurs dérivés présentant une fonctionnalité de type alcènylisocyanate, de formule I et/ou Il: R3 R'3 - Ri R'1 R 4C-CN=C0 et/ou R'4 C -N=C=O R 2 Ri'2 formule I formule II dans lesquelles R1, R2, R3, R4, R'l, R'2, R'3 et R'4 sont tels que définis précédemment. Selon une variante préférée de l'invention, les monomères de type (b) utilisés sont symétriques à leurs extrémités. Pour ce faire, on utilise un seul type de dérivé alcénylisocyanate, (ainsi les formules I et Il sont identiques). D'une façon particulièrement avantageuse, on utilise un dérivé vinylisocyanate, dans lequel Ri=R2=CH3 (ou R'i=R'2=CH3), R3 (ou R'3) est un radical isopropényle et R4 (ou R'4) est l'hydrogène, correspondant alors audit 3-isopropényl-a,ta- diméthylbenzylisocyanate (de dénomination générale m-TMI defini précédemment). Les oligomères (b) obtenus à partir desdits dérivés sont préférés; - et un composé possédant intrinsèquement une chaîne longue, ledit composé étant: * soit un composé symétrique au niveau de ses fonctions terminales correspondant: + à un diol de formule HO-(R-Y)n-R'-OH; + ou à un dithiol de formule HS-(R-Y)n-R'-SH; + ou à une diamine de formule H2N-(R-Y)n-R'-NH2; permettant alors d'obtenir lesdits oligomères de formule (B) intrinsèquement symétrique (on entend par intrinsèquement symétrique des monomères de formule (B) dans laquelle les groupes Z et Z' sont des fonctions de nature identique); + ou à un biépoxy de formule CH-CH-O- (R-Y)n-CH-CH O O la réaction conduisant alors à la synthèse desdits oligomères de formule (B'); * soit un composé disymétrique au niveau de ses fonctions terminales: + lesdites fonctions pouvant être une fonction alcool, thiol ou amine; toutes les combinaisons étant possibles: ces composés permettant d'obtenir d'autres oligomères difonctionnels de formule (B) intrinsèquement disymétrique (on entend par intrinsèquement disymétrique des monomères de formule (B) dans laquelle les groupes Z et Z' sont des fonctions de nature différente); + lesdites fonctions étant respectivement une fonction époxy et une fonction alcool ou une fonction époxy et une fonction thiol, les composés étant alors de formule CH cI -o--(R- Y)n-R'(OH) o ou (SH), la réaction conduisant alors à la synthèse desdits oligomères de formule (B"). Dans tous les cas, R, R',Y et n sont tels que définis précédemment; d'une façon préférentielle Y est l'oxygène (la chaîne longue étant alors une chaîne polyoxyalkylène). La masse moléculaire de la chaîne longue polyoxyalkylène et/ou polymercaptoalkylène, correspondant au radical (R-Y)n-R' ou (R-Y)n dans lesdites formules (B, B', B") précisées ci-dessus, est généralement au moins égale à 500 g.mol'1 et inférieure à 2000 g.mol-1; et préférentiellement, ladite masse moléculaire est comprise entre 600 g.mol-1 et 900 g.mol!1. D'une façon particulièrement avantageuse, on fait intervenir un ou plusieurs monomères de type (b) de formule (B) intrinsèquement symétrique (comme défini précédemment): R 3 R' 11 R'1 R4 C -Z- (R-Y) R' -Z'-C R. 4I nI R2 R'2 Ri dans laquelle R, R', R1, R2, R3, R4, R'i, R'2, R'3, R'4 sont tels que définis précédemment (et avantageusement tels que les deux extrémités de la molécule soient identiques; i.e.: R,=R'1, R2=R'2, R3=R'3 et R4 = R'4, avec de façon encore plus avantageuse R,=R',=R2 = R'2 = CH3 et R3 = R'3 et R4 = R'4 avec l'un de R3, R4 valant l'hydrogène et l'autre valant un groupe isopropènyle) et Y est tel que défini précédemment et consiste avantageusement en un oxygène (X=0) et: (ca) - Z et Z' sont des fonctions carbamates de formule respective (-NH-CO-O-) et (-O-CO-NH-); - n est un entier défini de tel sorte que le nombre total d'atomes de carbone, contenus dans la chaîne longue située entre les deux motifs Z et Z', soit compris entre 18 et 112; et avantageusement soit compris entre 24 et 112 dans le cas d'une chaîne polyoxyalkylène et d'une façon particulièrement avantageuse entre 26 et 50 dans le cas d'une chaîne polyoxyalkylène de masse moléculaire comprise entre 600 et 900 g.mol-1; ou (3) - Z et Z' sont des fonctions thiocarbamates de formule respective (-NH-CO-S-) et (-S-CO-NH-) - n est un entier défini de tel sorte que le nombre total d'atomes de carbone, contenus dans la chaîne longue située entre les deux motifs Z et Z', soit compris entre 18 et 108; et avantageusement soit compris entre 24 et 108 dans le cas d'une chaîne polyoxyalkylène et d'une façon particulièrement avantageuse entre 28 et 46 dans le cas d'une chaîne polyoxyalkylène de masse moléculaire comprise entre 600 et 900 g.mol-1; ou (y) - Z et Z' sont des fonctions urées (-NH-CO-NH-) - n est un entier défini de tel sorte que le nombre total d'atomes de carbone, contenus dans la chaîne longue située entre les deux motifs Z et Z', soit compris entre 18 et 112; et avantageusement soit compris entre 24 et 112 dans le cas d'une chaîne polyoxyalkylène et d'une façon particulièrement avantageuse entre 28 et 50 dans le cas d'une chaîne polyoxyalkylène de masse moléculaire comprise entre 600 et 900 g.mo1-1. L' homme du métier aura compris que la formule (B), dans le cas (a) ci- dessus o le nombre d'atomes de carbone, contenus dans la chaîne longue est égal à 50, peut par exemple s'écrire: R3 R R 0 0R C-N_NH O C( (CC})4O)1r-j(CI2)2 NHC4 R2 R2 De même, l'homme du métier aura compris que d'une façon générale les valeurs minimales mentionnées précédemment, définissant le nombre de carbone dans la chaîne longue de motif (R-Y)n-R' ou (R-Y)n, correspondent à des composés possédant une chaine polymercaptoalkylène (Y = S). D'une façon particulièrement avantageuse, le(s)dit(s) monomère(s) de type (b) ont une formule générale (B), telle que décrite précédemment et dans laquelle: - RI, R2, R'1 et R'2, identiques, sont des radicaux méthyle; R3 et R'3 sont un radical isopropènyle; R4 et R'4 sont l'hydrogène et + soit Z et Z' sont des fonctions urées (-NH-CO-NH-) et - R' représente un groupe éthylène ou propylène; - n est un entier égal à 13 ou 19 définissant un nombre total d'atomes de carbone, entre Z et Z', égal à 28 ou 40 quand (R-Y)n est une chaîne polyoxyethylène; ou n est un entier égal à 10 ou 14 définissant un nombre total d'atomes de carbone, entre Z et Z', égal à 33 ou 45 quand (R-Y)n est une chaîne polyoxypropylène; ou n est un entier compris entre les valeurs limites inférieures (10 à 13) et supérieures (14 à 19) telles que définies ci-dessus, quand (R-Y)n est une chaîne mixte polyoxyéthylène / polyoxypropylene; définissant alors les monomeres de type (b) de dénomination RUDI JEF 600 et RUDI JEF 900 (voir plus loin dans les exemples), respectivement quand n a l'une des valeurs limites inférieures (n compris entre 10 et 13 inclus) et n a l'une des valeurs limites supérieures (n compris entre 14 et 19 inclus); + soit Z et Z' sont des fonctions carbamates de formule respective (-NH-CO-O-) et (-O- CO-NH-) et - R' représente un groupe éthylène; - (R-Y)n représente une chaîne longue polyoxyéthylène; - n est un entier égal à 13 ou 19 définissant un nombre total d'atomes de carbone, contenus dans la chaîne longue située entre les deux motifs Z et Z', égal à 28 ou ; définissant alors les monomères de type (b) de dénomination RUDI 600 et RUDI 900 (voir plus loin dans les exemples), respectivement quand n=13 et n=19. Les monomères de type (b) interviennent généralement dans la composition à polymériser, à raison de 1 à 60 parties en poids pour 100 parties en poids du mélange de monomères de type (a) et (b). La composition polymérisable de l'invention peut par ailleurs renfermer, comme déjà indiqué, d'autres monomères. De manière générale, pour 100 parties en poids du mélange de monomères de type (a) et (b), ladite composition peut renfermer de 1 à 60 parties en poids (avantageusement de 10 à 50 parties en poids) d'au moins un monomère, choisi parmi les monomères alcéniques (tels que ceux de formules (C) et (D) et le diallylphtalate (f)), avantageusement vinyliques et allyliques, les monomères (méth)acryliques (tels que ceux de formule (E)) et leurs mélanges. Au vu des effets recherchés, quand on additionne ces types de monomères, l'homme du métier saura déterminer et optimiser les quantités intervenantes de chaque type desdits monomères (en tout état de cause, la quantité totale de(s)dit(s) monomère(s) intervenant dans la composition polymérisable est comprise entre I à 60 parties en poids du mélange de monomères de type (a) et (b)). Les monomères vinyliques de formule (C) le styrène et/ou le méthylstyrène- interviennent en combinaison avec le(s) monomére(s) de type (a) pour relâcher le réseau. L'intervention, à ce niveau, du styrène peut être particulièrement avantageuse dans la mesure o ce composé polymérisé présente un indice de réfraction (n = 1,595) plutôt élevé. Ledit styrène constitue le composé particulièrement préféré de cette classe de monomère. Le composé de formule (D) consiste en le divinylbenzène (DVB) ou le di(méthylvinyl)benzene. Le divinylbenzene est le composé de formule (D) particulièrement préféré. L'intervention d'au moins un composé de formule (D) peut se révéler avantageuse en ce que notamment ledit composé tempère, de manière générale, les effets du(des) composé(s) de formule (C). On a mis notamment en évidence l'action bénéfique d'un tel composé de formule (D) sur l'expression de propriétés photochromiques. En référence au divinylbenzène, dans la mesure o ce composé polymérisé présente un indice de réfraction relativement élevé (n= 1,61), son intervention est également bénéfique en ce qu'elle entraîne une augmentation de l'indice de réfraction des polymères de l'invention. La composition polymérisable de l'invention renferme aussi avantageusement au moins un composé de formule (E). Il s'agit d'un monomère (méth)acrylique tel que défini précédemment. Il peut notamment s'agir du butyl, pentyl, hexyl, heptyl, octyl ou du 2- éthylhexyl(méth)acrylate ou encore de l'éthyltriglycol(méth)acrylate. Le 2-éthylhexylméthacrylate (EHMA) est le composé de formule (E) préféré. La présence de ce type de composé s'est révélée avantageuse pour le démoulage du matériau polymérisé et pour la mise en oeuvre de traitements de finition de ce dernier. Enfin, la composition polymérisable peut renfermer du diallylphtalate qui permet notamment d'ajuster l'indice et/ou d'autres propriétés optiques et mécaniques. Comme précisé ci-dessus, l'intervention des composés de formule (C) et/ou (D) et/ou (E) et/ou du diallylphtalate n'est pas obligatoire. Elle se révèle toutefois généralement avantageuse. Les monomères de types (a), (b) et (f) et de formules (C), (D) et (E) sont les constituants principaux - dans la mesure o ils interviennent ou sont susceptibles d'intervenir en des quantités relativement conséquentes - des compositions polymérisables de l'invention à partir desquelles on génère des copolymères ou résines de l'invention. Lesdits copolymères sont obtenus à partir desdits monomères par une copolymérisation radicalaire per se classique. Ladite copolymérisation est généralement mise en oeuvre comme précisé précédemment en présence d'une quantité efficace d'au moins un modificateur de polymérisation et d'au moins un initiateur de polymérisation radicalaire. Le modificateur de polymérisation intervient généralement en une teneur maximale de 5% en poids, avantageusement à raison de 0,01 à 2 % en poids, rapporté au poids de monomères à copolymériser. On note ici qu'il est possible de se dispenser de la présence d'un tel modificateur de polymérisation dans l'hypothèse o l'on prépare le matériau sous une épaisseur réduite (e les qualités optiques s'améliorent... Il convient bien évidemment que ledit modificateur de polymérisation ne détruise pas le(s) colorant(s) photochrome(s) éventuellement présent(s) pendant la polymérisation et/ou n'induise pas de son propre fait une décoloration du matériau. Ledit modificateur de polymérisation est avantageusement un agent de transfert de chaîne. Ledit agent de transfert de chaine peut être un agent de transfert de chaîne non-halogéné tel qu'un alcane-thiol linéaire ou l'éther bis-mercapto6thylique. Comme exemple d'alcane-thiol linéaire on peut citer, sans que cela soit limitatif, le dodécanethiol. Il n'est pas exclu d'utiliser d'autres types d'agents de transfert de chaine tels des alcane-thiols substitués par au moins un radical aryle ou alkyle ou des thiophénols. Tous ces composés sont familiers à l'homme du métier et commercialement disponibles. L'initiateur dc polymérisation radicalaire ou catalyseur intervenant doit, lui aussi être "inerte" vis-à-vis du(des) colorant(s) photochrome(s) éventuellement présent(s). Le catalyseur est généralement utilisé à raison de 0,01 à 1% en poids, de préférence dc 0,05 à 0,5% cn poids, par rapport au poids de monomères présents. Ledit initiateur peut être choisi parmi les composés diazoïques. Ces composés sont familiers à l'homme du métier et commercialement disponibles. Des exemples de tels composés diazoïques sont l'azobisisobutyronitrile (AIBN) et le 2,2'azobis(2- méthylbutyronitrile)(AMBN). En l'absence d'un tel catalyseur ou en présence d'une trop faible quantité dc celui-ci, il devient nécessaire de mettre en oeuvre la copolymérisation à une température plus élevée et ceci rend la réaction difficilement contrôlable... En présence d'une trop forte quantité de catalyseur, un excès de radicaux libres peut être généré, cet excès de radicaux libres induisant une destruction du(des) colorant(s) photochromique(s) éventuellement présent(s) et une fatigue accélérée du matériau final. Dans cette dernière hypothèse, la réaction mise en oeuvre peut aussi s'accélérer et devenir difficilement contrôlable. Les polymères photochromiques de l'invention renferment par ailleurs dans leur matrice une quantité efficace d'au moins un colorant photochromique. Ledit colorant est avantageusement choisi parmi les spiroxazines et les chromènes (ou une combinaison de ceux-ci) doués de propriétés photochromiques. De très nombreux colorants photochromiques de ce type sont décrits dans la littérature et disponibles dans le commerce. Des colorants spiroxazines, utilisables dans le cadre de la présente invention ont notamment été décrits dans les brevets US-A-3 562 172, 4 634 767, 4 637 968, 4 720 547, 4 756 973, 4 785 097, 4 792 224, 4 816 584, 4 831 142, 4 909 963, 4 931 219, 4 936 995, 4 986 934, 5 114 621, 5 139 707, 5 233 038, 4 215 010, 4 342 668, 4 699 473, 4 851 530, 4 913 544, 5 171 636, 5 180 524, 166 345, dans les demandes EP-A- 0 508 219, 0 232 295 et 0 171 909 et dans la demande FR-A-2 738 248 (de la Demanderesse). On préconise tout particulièrement, dans le cadre de la présente invention, l'utilisation de la 1,3-dihydro-3,3-diméthyl-1-néopentyl-6'-(4"-N,N- diéthylamino)-spiro-12H]-indole-2,3'-3H-naphto[2,1-b][1,4]oxazine, référencée SPO1 dans les exemples ci-après et l'utilisation des spiroxazines décrites dans la demande FR-A-2 738 248. Des colorants chromèncs, utilisables dans le cadre de la présente invention sont notamment décrits dans les brevets US-A-3 567 605, 4 889 413, 4 931 221, 5 200 116, 5 066 818, 5 224 602, 5 238 981, 5 106 998, 4 980 089, 130 058, et la demande EP-A-0 562 915. Lesdits chromènes peuvent notamment consister en des naphtopyrancs. On préconise, tout particulièrement, dans le cadre de la présente invention, l'utilisation du 2,2-bis-(4'-méthoxyphényl)-5,6-diméthyl-[2H]- naphto[1,2-b]pyranc, référencé CRI dans les exemples ci-après. Des colorants spiropyranes, aussi utilisables dans le cadre de la présente invention, sont notamment décrits dans les ouvrages suivants: PHOTOCHROMISM G. Brown, Editeur - Techniques of Chemistry - Wiley Interscience - Vol. 111 - 1971 - Chapitre III - Pages 45-294 - R.C. Bertelson. PHOTOCHROMISM - Molecules & Systems - Edité par H. Durr - H. Bouas-Laurent - Elsevier 1990 - Chapitre 8: Spiropyranes - Pages 314-455 R. Gugliemetti. Les enseignemcnts de tous ces documents sont incorporés ici à titre de référence. On n'exclut pas, du cadre de l'invention, l'intervention d'autres colorants photochromiques, tels les fulgides. Dans le cadre de l'invention, l'intervention des spiroxazines et/ou chromènes est largement préférée. On a indiqué que les compositions de l'invention destinées à générer une résine photochromique renferment une quantité efficace d'au moins un colorant photochromique. Il est en effet fréquent, dans le cadre de la présente invention, de faire intervenir une combinaison de colorants photochromiques, dans le but d'obtenir à l'état assombri, une teinte précise. Dans le cadre de variantes de réalisation particulièrement préférées de l'invention, la charge photochromique intervenante comprend une combinaison de chromènes. Une combinaison particulièrement préférée est celle des chromènes référencés CR2 et CR3 dans les exemples ci-après, et correspondant respectivement au 2-(p- diméthylaminophényl) - 2-(p-méthoxyphényl)- 5-méthyl -7,9-diméthoxy - [2H]-naphto-[1,2-1)b Ipyranc et au 3-(p-méthoxyphényl)-3-phényl-6- morpholino-[3H]-naphto-[2,1 -b]pyranc. Cctte combinaison permet d'obtenir une couleur grise intéressante. A titre indicatif et nullement limitatif, on indique ici que lesdits colorants photochromiques intcrviennent généralement dans les compositions à polymériser (et polymérisées) de l'invention à raison dc 0,01 à 1 % en poids, avantageusement à raison de 0,05 à 0,5 % cn poids, par rapport au poids total de monomères. Lcsdits colorants photochromiqucs peuvent tout à fait, eux aussi, renfermer dans leur formule chimique un groupe réactif polymérisable et/ou réticulable. Ils intervicnnent alors eux-aussi à titre de comonomères dans la composition à polymériser; ct sont liés chimiquement, greffés à la matrice de ladite composition polymérisée. D'une manière générale, les résines de l'invention, obtenues à partir d'une composition comprenant un mélange d'au moins deux types (a) et (b) de monomères difonctionnels différents tels que précisés ci-dessus, renferment leur(s) colorant(s) photochromique(s), libres ou liés à leur matrice. Selon un autre de ses objets, l'invention concerne la résine obtenue par copolymérisation radicalairc per se classique de la composition de l'invention. Ladite résine peut être ou non dotée de propriétés photochromiques. Lorsqu'au moins un colorant photochromique intervient en son sein pour lui conférer de telles propriétés photochromiques, il a été ajouté en amont de la copolymérisation dans la composition polymérisable ou en aval de ladite copolymérisation (introduction per se classique par diffusion dans la résine). Enfin, un dernicr objet de l'invention est constitué des articles ophtalmiques photochromiques ou non photochromiques, constitués en totalité ou en partie d'une résine de l'invention. Des exemples non limitatifs de tels articles sont les lentilles correctrices ophtalmiques, les lentilles solaires, les vitrages pour véhicules ou pour bâtiments... Dans ces articles, le matériau, éventuellement photochromique, dc l'invention peut constituer toute l'épaisseur de l'article (article massique) ou constituer seulement une pellicule ou couche stratifiée appliquée sur un support. Exemples On illustre l'invention par les exemples I à 18 et I la,12a et 15a ciaprès. Les exemples 1 à 9 sont relatifs à des compositions de l'invention qui incluent dans leur formulation un colorant photochrome de type chromène (CRI) ou spiroxazine (SPOI). Les exemples 10 à 18 décrivent des compositions de l'invention contenant une association de deux colorants photochromes de type chromène (CR2-CR3: association particulièrement préférée). Cesdits exemples (tableaux I et 2) permettent, entre autre, de mettre en évidence les propriétés optiques et photochromiques intéressantes de lentilles ophtalmiques obtenues à partir des compositions de l'invention. Les exemples TIl à T7 (tableau 3) sont donnés à titre de comparaison. Ils sont relatifs à des compositions témoins qui n'incluent pas dans leur formulation une association d'au moins un monomère difonctionnel (méth)acrylique à chaîne courte et d'au moins un monomère difonctionnel alcénique à chaîne longue, association caractérisant les compositions de l'invention. Les exemples 1 a, 1 2a et 15a (tableau 4) sont relatifs respectivement aux compositions de l'invention décrites dans lesdits exemples 11, 12 et 15, à la seule différence qu'elles ne contiennent pas de colorant photochrome dans leur formulation. Il a été démontré par la Demanderesse que les compositions de l'invention qu'elles contiennent ou non des colorants photochromes, exhalent des propriétés mécaniques identiques. A titre de comparaison, la Demanderesse a utilisé comme témoin, pour les mesures comparatives des propriétés mécaniques, une lentille photochromique commercialisée sous la dénomination TRANSITION PLUS, par TRANSITION OPTICAL, INC (exemple T8 - tableau 4). Les propriétés mécaniques de cette lentille confirment que, selon l'art antérieur, pour exprimer des propriétés photochromiques, on est souvent obligé de sacrifier les propriétés mécaniques de ladite lentille. Toutes les proportions indiquées dans lesdits exemples I à 18, 1 la, 12a, a et TIl à T7 le sont en parties en poids, pour les différents monomères intervenant dans la formulation (monomères de type (a), de type (b) et monomères autres), et en % pondéral exprimé par rapport au poids total de monomères intervenant dans la formulation, pour le modificateur de polymérisation, l'initiateur de polymérisation et le(s) colorant(s). Le témoin T8, connu sous la dénomination TRANSITION PLUS, est une résine de diallylcarbonate d'éthylèneglycol modifiée. D'une manière générale, l'oligomère difonctionnel alcénique à chaîne longue (de type (b)), intervenant dans les compositions de l'invention, est obtenu comme décrit précédemment, par réaction d'au moins un dérivé alcènylisocyanate et d'un monomere difonctionnel à chaîne longue. Ledit oligomère est synthétisé selon le protocole expérimental tel que décrit ci-dessous et relatif à la préparation du RUDI 600 (voir plus loin): - 500 g de polyéthylèneglycol 600 sont chauffés à 45 C dans un réacteur thermostaté sous balayage d'azote. 2,5 g de 4-méthoxyphénol et 3 g de dibutyldilaurate d'étain sont ajoutés dans le réacteur. 329 g de 3isopropényl-a,ta- diméthylbenzyl isocyanate (m-TMI ) sont alors ajoutés dans le réacteur à un débit d'environ 300 g/heure. Lorsque l'addition du m-TMI est terminée, on laisse le mélange sous agitation à 50 C pendant une heure. Le produit obtenu (RUDI 600) est alors ramené à la température ambiante. Il est ainsi prêt à être mélangé au(x) autre(s) monomère(s) et au(x) autre(s) substrat(s) intervenant dans la composition polymérisable par voie radicalaire. Les autres oligomères difonctionnels alcèniques de type (b) sont préparés, d'une manière générale, selon le même protocole expérimental. Dans le cas des oligomères de type (b) qui possèdent au moins une fonction uree dans leur formule et qui correspondent à des monomères de formule (B) symétriques ou disymétriques intrinsèquement, on procède généralement selon le protocole expérimental suivant, précisé pour la synthèse du RUDI JEF 600. On constate dans ce cas que l'on mélange dans la même étape le monomère de type (a) de formule (A) avec les promoteurs de l'oligomère de type (b): - un réacteur en verre thermostaté équipé d'un thermomètre, d'un agitateur, d'une purge à azote et d'une ampoule de coulée est chargé avec 400 g de DIACRYL 121 (AKZO), 355 g (0,58 moles) de polyoxyéthylènediamine de masse moléculaire moyenne 613 (JEFFAMINE ED600 de HUNSTMAN CORPORATION) et 1,9 g de méthoxyphénol. Après dissolution totale du méthoxyphénol, 233 g (1,16 moles) de 3-isopropényl-ota,a-diméthylbenzyl isocyanate (m- TMI de CYTEC) sont additionnés goutte à goutte sur une période de 30 minutes sous une agitation vigoureuse (la réaction est fortement exothermique). Le mélange réactionnel est maintenu durant l'addition du TMI à une température de 30 C. Après addition du TMI, la température est maintenue à C pendant 30 minutes. On obtient alors un copolymère constitué de monomères de type (a) et de monomère(s) de type (b) (RUDI JEF 600 dans le cas présent) qui est incolore et est prêt a être dilué avec le(s) autre(s) monomère(s) pouvant intervenir dans la composition polymérisable (monomères, notamment de formule (C), (D), (E), diallylphtalate). On notera que le monomère de type (b) de formule (B) peut également, si on le souhaite, être préparé directement en présence de tous les types de monomères pouvant intervenir dans la composition polymérisable (réaction "one-pot"). Cette synthèse peut également être réalisée dans un solvant ou un mélange de solvant inerte vis-à-vis de la fonction isocyanate. Dans ce cas, celui-ci devra être éliminé, selon les méthodes traditionnelles (Dean-Stark, évaporateur,...), avant ou après dilution des autres monomères pouvant intervenir dans les formulations des diverses compositions polymérisables (monomères de formule (C), (D), (E), diallylphtalate). On a préparé en fait des éprouvettes de 2 mm d'épaisseur, que l'on a testé pour évaluer leur qualité optique et/ou leurs propriétés mécaniques, ainsi qu'éventuellement leurs propriétés photochromiques. On a obtenu lesdites éprouvettes en mettant en oeuvre la copolymérisation de la composition polymérisable, dans un moule adéquat, dans les conditions suivantes: ladite composition polymérisable est chauffée lentement jusqu'au début de la dégradation thermique du catalyseur (initiateur de polymérisation radicalaire), dégradation qui génère les radicaux libres. Une fois la température de 60 C atteinte, elle est maintenue pendant 8 heures. La copolymérisation est poursuivie pendant 2 heures à 90 C. A l'issue de ce traitement thermique, les échantillons sont démoulés et recuits une heure à 120 C. On obtient alors des éprouvettes du matériau à tester. On note que le traitement thermique précisé ci-dessus est celui mis en oeuvre par la Demanderesse pour obtenir des lentilles ophtalmiques à partir des compositions polymérisables de l'invention, traitees dans les moules à lentille. Les matières premières utilisées dans les exemples sont les suivantes: Monomêres Monomères de type (a) DIACRYL 121 de AKZO Chimie (formule A) D121 (diméthacrylate de Bisphénol A tétraéthoxylé) Butanedioldiméthacrylate (formule A') BDDMA Diéthylèneglycol diméthacrylate (formule A') DEGDMA Monomères de type (b) [m-TMI + polyéthylèneglycol (M = 600)] (formule B) RUDI 600 [m-TMI + polyéthylèneglycol (M = 900)] (formule B) RUDI 900 [m-TMI + polypropyleneglycol (M = 725)] (formule B) RUDI PPG 725 [m-TMI + polytétramethylèneglycol (M = 1000)] (formule B) RUDI PTMG 1000 [m-TMI + poly(oxyethylene)diamine* (M = 600)](formule B) RUDI JEF 600 [m-TMI + poly(oxyéthylène)diamine*(M = 900)] (formule B) RUDI JEF 900 [m-TMI + poly(oxyéthylène)diamine*(M = 2000)](formule B) RUDI JEF 2000 [m-TMI + polycaprolactone (M = 530)1 (formule B') RUDI PCL 530 - * poly(oxyethylène)diamine 600, 900, 2000: JEFFAMINE ED600-ED900- ED2001I de HUNSTMAN CORPORATION. Monomères autres 3-isopropényl-cx,a-diméthylbenzylisocyanate (CYTEC) m-TMI Diéthylèneglycol DEG 2- Ethylhexylméthacrylate EHMA Benzylméthacrylate BzMA Pentaérythritoltétracrylate PETA Hydroxyéthylmethacrylate HEMA Styrène STY Divinylbenzène DVB Catalyseur (initiateur de polymérisation radicalaire) 2,2'-azobis(2-méthylbutyronitrile) AMBN Modificateur de polymérisation n-Dodécane- 1 -thiol DDT Colorants photochromiques Type chimique Désignation Spiroxazine SPO ** Chromène CRI*** Chromène CR2**** Chromène CR3***** C. hromene - * *SPOI: 1,3-dihydro-3,3-diméthyl- 1 -néopentyl-6'-(4"-N,Ndiéthylamino)-spiro- [2H]-indole-2,3'-3H-naphto-[2, 1 -b][ I,4]oxazine, commercialisée par James Robinson Limited. - ***CRI: 2,2-bis (4'-méthoxyphényl) -5,6- diméthlyl-[2H] - naphto-[1,2b]pyrane, commercialisé par James Robinson Limited. - * * * *CR2 2-(p-diméthylaminophényl)-2-(p-méthoxyphényl)-5-méthyl-7, 9- diméthoxy-[2H]-naphto-[1,2-b]pyrane; cette molécule tombe sous le coup de la revendication principale de la demande de brevet FR 96 09384. La Demanderesse a mis en évidence son intérêt. - * * * * *CR3: 3-(p-méethoxyphlényi)-3-phlényl-6-morpholino-[3H]-naphto[2,1- b]pyrane; cette molécule tombe sous le coup de la revendication principale de la demande de brevet WO-A-94 22850. La Demanderesse a mis en évidence son intérêt. On a préparé les éprouvettes de matériau selon l'invention (exemples 1 à 18 et la, 12a, 15a), ainsi que celles de matériau témoin ne renfermant pas un monomère difonctionnel vinylique à chaîne longue (exemples T1 à T7) en polymérisant dans les conditions ci-dessus, des compositions polymérisables dont les formulations sont précisées dans les tableaux 1 à 4 ci-après. Les propriétés photochromiques des matériaux obtenus ont été évaluées par le biais de la mesure de deux paramètres: - la colorabilité = DOO-DO0; évolution de la densité optique d'un échantillon normalisé (de 2 mm d'épaisseur). Ledit échantillon, dont on a mesuré la densité optique DO0, (avant exposition), est exposé sous une lampe au xénon (40 000 lux). A l'issue de cette exposition, on mesure la nouvelle densité optique DOm/ à l'équilibre dudit échantillon, assombri. La mesure est effectuée à la longueur d'absorption maximale du colorant; à savoir 628 nm pour SPO1, 500 n pour CRI, et 560 nm pour CR2-CR3 (dans le cas du mélange CR2-CR3 la mesure est effectuée à 560 nm, longueur d'onde correspondant au maximum de sensibilité de l'oeil). La colorabilité ou taux d'assombrissement est quantifiée par la valeur absolue de la différence desdites densités optiques DOOm et DO0; on a, en fait, indiqué que les valeurs de DO0 et DO, dans les différents tableaux; - le temps de demi-éclaircissement: tl/2 (s); qui caractérise la cinétique de retour à l'état initial. A l'issue de l'exposition dans les conditions ci-dessus (DO ), on coupe ladite exposition et on chronomètre le temps nécessaire à un retour à DOm-DOff 2DO-DOO; il s'agit de t 1/2 :2 La qualité optique des matériaux est déterminée par l'apparition ou non de contraintes optiques et/ou d'inhomogénéités optiques (cordes, particules de gel...) lorsque ledit matériau est soumis à une lumière polarisée. La qualité optique est considérée comme bonne (B), lorsque peu ou pas de contraintes et/ou d'inhomogénéités optiques apparaissent, ou mauvaise (MV) dans les autres cas. Les propriétés mécaniques et les propriétés optiques des matériaux obtenus ont été évaluées à l'aide d'un viscoélasticimètre (fréquence I Hz) par le biais de la mesure de différents paramètres - l'indice de réfraction nd; la dispersion vd; - la dureté (Shorc D); - la température de transition vitreuse, déterminée par mesure du maximum de tangente 5: Tg (max, tg 6) ( C). Ladite température est déterminée par analyse mécanique dynamique (DMA); ces différents paramètres et leur méthode de mesure sont familiers à l'homme du métier. - le module d'élasticité E' (GPa) mesuré à 25 C et à 100 C (au plateau caoutchoutique). L'homme du métier sait que, pour un polymère thermoréticulé tel que souhaité, pour applications ophtalmiques, il faut une Tg > 100 C, un E' élevé à 25 C et un E' à 100 C pas trop bas; ledit E' à 100 C traduisant l'aptitude au ramollissement de la lentille lors du polissage ou de la découpe et lors des traitements de surface (antirayure ou antireflet). Tableau 1 Formulation Ex.1 Ex. 2 Ex. 3 Ex. 4 Ex. 5 Ex. 6 Ex. 7 Ex. 8 Ex. 9 D121 80 80 80 80 80 80 80 80 - BDDMA - - - - 25 DEGDMA - - 25 RUDI 600 - 20 20 - 50 RUDI 900 20 - - RUDI PTMG 1000 - - 20 - - RUDI PPG 725 - - - 20 - - RUDI PCL 530 - - - 20 - - RUDI JEF 600 - _ - - 20 - RUDI JEF 900 - - - - - - 20 - - AMBN 0,2 0,2 0,2 0,2 0,2 0,2 0,2 0,2 0,2 N DDT 0,5 0,5 0,5 0,5 0,5 0,5 0,5 0,5 0,5 SPOI - - - - - 0,05 - - CRI1 0,05 0,05 0,05 0,05 0,05 0,05 0, 05 0,05 0,05 Propriétés photochromiques DO0 0,06 0,06 0,06 0,06 0,06 0,06 006 0,06 0,06 DOo 1,29 1,27 1,28 1,25 1,20 1,28 1, 32 1,24 1,44 tl/2 éclaircissement 50 s 65 s 65s 70s 70 s 23 s 55 s 70 s 35 s Oualité ootiaue B B B B B B B B B Co oI te ooi Tableau 2 * nota: Ex. 17: (2)/(1) = 40/600: Ex. 18 (2)/(1) = 30/70 Formulation Ex. 10 Ex. 11 Ex. 12 Ex. 13 Ex. 14 Ex. 15 Ex. 16 Ex. 17 Ex. 18 D121 52 67,6 - 53 67,6 39,8 53 53 BDDMA 12 - 25 25 - - - - - DEGDMA 12 - 25 25 - RUDI 600 24 32,4 50 - -- RUDI JEF 600 - - - - - - 60,2 28,2(1) 33(1) RUDI JEF 900 50 47 32,4 -- RUDI JEF 2000 - - - - - - 18,8(2) 14(2) BzMA - 17 - - 17 17 17 17 17 EHMA - 9,6 - 9,6 9,6 9,6 9,6 9,6 DVB - 16,2 - - 16,2 16 16,2 16,2 16,2 AMBN 0,2 0,2 0,2 0,2 0,2 0,22 0,2 0,2 0,2 DDT 0,5 0,5 0,5 0,5 0,5 0,5 0,5 0,5 0,5 CR2-CR3 0,075/f,, 911,075/0,,9,.075/.,flo90,07o?0,o0 fl, 0.o75/),.,9(o,,)75g., 90,075/0.0090.07510,.J90,075/.0,009 Propriétés photochromiques DO( 0,0 6 0,06 0,06 0,06 0,06 0,06 0, 06 0,06 0,06 DOoo 1,04 1,07 1,01 0,99 1,12 1,07 0,96 0,98 0,95 tl/2 éclaircissement 35 s 40 s 30 s 40 s 25 s 40 s 50s 30s 40s QOualit oDtique B B B B B B B B B Co bO O0i Tableau 3 Formulation Ex. TI Ex. T2 Ex. T3 Ex. T4 Ex. T5 Ex. T6 Ex. T7 D121 100 100 80 80 - - 80 STY - - 20 20 - - 20 TMI! /HEMA - 100 - - TM l /DEG - 60 PETA.-- 40 - AMBN 0,2 0,2 0,2 0,2 0,2 0,2 0,2 DDT 0,5 0,5 0,5 0,5 0,5 0,5 0,5 SPO I - 0,05 - 0,05 - - -, CRI 0,05 - 0,05 - 0,05 0,05 - CR2-CR3 - - - - - o, 075,9 Propriétés photochromiques DO0 0,06 0,06 0,06 0,06 0,06 0,06 0, 06 DOOo 0,95 1,56 1,00 1,33 0,95 1,40 0, 80 tl/2 éclaircissement 150 s 51 s 400 s 1000 s 250 s 130 s I 500 s Oualité oLDtique MV MV B B B B B o Ln Tableau 4 | Ex. 1 la Ex. 12a Ex. 15a Ex. T8 nd 1,553 1,522 1,556 1,500 vd 38,4 49,1 38,2 57,0 Tg (max, tg 8) 0,20 0,18 0,20 0,24 ( C) 104 124 108 94 E' )o (GPa) 1,96 1,95 2,30 1,96 E'Inpoc (GPa) 0,31 0,50 0,43 0,20 dureté 85 85 87 82 (ShoreD) A propos des résultats donnés dans lesdits tableaux, on peut formuler les remarques ci-après. Oualité optique (Tableaux 1, 2 et 3) Les résultats montrent l'effet bénéfique, de l'association du D121 (monomère de formule (A)) à au moins un second monomère de type (b) difonctionnel vinylique à chaîne longue, sur la qualité optique du matériau. En effet, toutes les formulations de l'invention correspondant auxdits exemples 1 à 8, -11 et 14 à 18 présentent peu ou pas de contraintes optiques, contrairement auxdits exemples TIl et T2 utilisant uniquement du D121 et pour lesquels les qualités optiques du matériau sont mauvaises. Dans le cas o l'on utilise un mélange de monomeres de formule (A') (exemples 9, 12 et 13) associé à un monomère de type (b) difonctionnel vinylique à chaîne longue, on constate que la lentille obtenue à partir de ladite composition ne perd pas de ses qualités optiques. On constate également que les qualités optiques sont correctes pour desformulations contenant soit du D121 et du styrène (exemples T3, T4 et T7), soit un monomère difonctionnel à chaîne courte présentant un motif vinylméthacrylate (exemple T5), soit une association d'un monomère difonctionnel vinylique à chaîne courte (TMI /DEG) avec un monomeres polyfonctionnel méthacrylate à chaîne courte (PETA) (exemple T6). Toutefois, ces compositions ne présentent pas de bonnes propriétés photochromiques, comme nous le voyons ci-après. Propriétés photochromiques Tableau 1 Les résultats montrent clairement les très bonnes propriétés photochromiques des matériaux de l'invention. Ainsi, dans tous lesdits exemples 1 à 9, caractéristiques de matrices polymères souples nanobiphasées, nous observons que la cinétique de retour de l'état foncé à l'état clair est très rapide puisque: s colorant photochrome de type chromène (CRI). Le fait de remplacer ledit chromène par un colorant de la famille des spiroxazines (SPOI1) exalte légèrement la valeur du temps de demiéclaircissement (exemple 6: tl/2 éclaircissement = 23s). Tableau 2 Les exemples 10 à 18 montrent que l'association judicieuse de deux colorants photochromes de type chromène (CR2-CR3), au sein de la matrice souple nanobiphasée, crée un effet de synergie sur la colorabilité et la cinétique de retour de l'état foncé à l'état clair. En effet, pour ces différentes formulations, nous observons un temps de demi- éclaircissement tel que: 25 s o la couleur qu'elle génère (grise) est acceptable par le consommateur. Tableau 3 Les résultats des échantillons témoins mettent clairement en évidence l'intérêt des compositions polymérisables de l'invention pour des matériaux devant présenter des propriétés photochromiques. Ainsi, nous constatons aisément les valeurs médiocres du temps de demiéclaircissement (130 s qualités optiques acceptables. Propriétés mécaniques Tableau 4 Lesdits exemples relatifs à des compositions non photochromiques de l'invention montrent que les matériaux obtenus présentent des caractéristiques de viscoélasticité et des propriétés mécaniques égales, voire supérieures à celles exhibées par l'exemple témoin T8. Ainsi les valeurs du module d'élasticité au plateau caoutchoutique E'1 00Coc (GPa) sont meilleures dans le cas desdits exemples 1 la, 12a et 15a, tout en n'étant pas trop élevées, évitant ainsi le risque de casse au "drop- ball test". La Demanderesse a vérifié que l'intervention de colorant(s) photochrome(s) dans ses résines, ne modifie en rien leurs propriétés mécaniques. Les résines selon les exemples 1 à 18 présentent des propriétés mécaniques identiques à celles de lentilles non photochromiques. Ceci n'est pas le cas de la lentille témoin photochromique (exemple T8) dont les valeurs de la température du maximum de tangente et le E' à 100 C sont trop faibles, pour présenter des propriétés mécaniques acceptables, dans un contexte non photochromique. Les matériaux obtenus (résines) à partir des compositions polymérisables de l'invention, présentent ainsi des qualités optiques supérieures et des propriétés mécaniques au moins égales, et généralement supérieures, à celles des matériaux de l'art antérieur, et de plus sont particulièrement aptes à être utilisés à titre de matériaux photochromiques. - Revendications - 1. Composition polymérisable par voie radicalaire comprenant un mélange d'au moins un ou plusieurs monomères difonctionnels de type (a) et un ou plusieurs monomères difonctionnels de type (b): * le(s) monomère(s) difonctionnel(s) de type (a) répondant à l'une ou l'autre des formules (A) et (A') ci-après: + formule (A): R1 CH3 CH2=C-C- (OCHR-CH2) -O C 0C (CH2-CHR O)ICIC CH2 Il o CH O (X)p (x)q dans laquelle: - R1, R'1, R et R', identiques ou différents, sont indépendamment un hydrogène ou un groupe méthyle; - m et n sont, indépendamment, des entiers compris entre 0 et 4 inclus; et sont avantageusement indépendamment égaux à 1 ou 2; - X et X, identiques ou différents, sont un halogène et représentent de préférence un chlore et/ou un brome; - p et q sont, indépendamment, des entiers compris entre 0 et 4 inclus; + formule (A'): O R' Il 1 H2CC- C- (O-R)-O-C-C=CH2 I Il R1 O dans laquelle: - R1 et R'1, identiques ou différents, sont indépendamment un hydrogène ou un groupe méthyle; - R est un radical alkyle linéaire ou ramifié comportant de 2 à 8 atomes de carbone, un radical cycloalkyle comportant de 3 à 6 atomes de carbone, un radical éther de formule (R'-O-R") dans laquelle R' et R", identiques ou différents, sont indépendamment un radical alkyle linéaire ou ramifié comportant de 2 à 4 atomes de carbone; * le(s) monomère(s) difonctionnel(s) de type (b) oligomère difonctionnel alcénique à chaîne longue - répondant à l'une ou l'autre des formules (B), (B') et (B") ci-après: + formule (B): R3 R' Ilx R C-Z-(R- Y)n R'-Z'Z-C R'4 R2 R' 2 Rt R3 dans laquelle: - RI, R'1, R2 et R'2, identiques ou différents, sont indépendamment l'hydrogène ou un radical alkyle linéaire ou ramifié, avantageusement linéaire, comportant de 1 à 4 atomes de carbone; et correspondent de façon particulièrement avantageuse à un groupe méthyle; R3 et R4, différents, sont indépendamment l'un l'hydrogène et l'autre un radical alcényle comportant de 2 à 6 atomes de carbone, avantageusement de 2 à 4 atomes de carbone et d'une façon particulièrement avantageuse un radical isopropényle; - R'3 et R'4, différents, sont indépendamment l'un l'hydrogène et l'autre un radical alcényle comportant de 2 à 6 atomes de carbone, avantageusement de 2 à 4 atomes de carbone et d'une façon particulièrement avantageuse un radical isopropényle; - Z représente une fonction carbamate (-NH-CO-O-), une fonction thiocarbamate (-NH-CO-S-) ou une fonction urée (-NH-CO-NH-); - Z', indépendamment de Z et de façon avantageuse respectivement par rapport à Z, représente une fonction carbamate (-O-CO-NIH-), une fonction thiocarbamate (- S-CO-NHI-) ou une fonction urée (-NH-CO-NH-); - R' représente un radical alkyle linéaire ou ramifié comportant de 2 à 4 atomes de carbone; - R, identique ou différent quand n > 2, est un radical alkyle linéaire ou ramifié comportant de 2 à 4 atomes de carbone; - Y, identique ou différent quand n > 2, est l'oxygène ou le soufre; - n est un entier défini de tel sorte que le nombre total d'atomes de carbone, contenus dans la chaîne longue située entre les deux motifs Z et Z', soit au moins égal à 18 et d'une façon avantageuse soit compris entre 18 et 112 inclus; + formule (B'): R R'O R4 C-N x-O-(R-Y) _.-C R4 R2 R'2 R3' dans laquelle - R1, R2, R3, R4, R'1, R'2, R'3, R'4, R et Y sont tels que définis ci-dessus en référence à la formule (B); - n est un entier défini de tel sorte que le nombre total d'atomes de carbone, contenus dans la chaîne longue de motif (R-Y)n, soit au moins égal à 22 et d'une façon avantageuse soit compris entre 22 et 104 inclus; + formule (B"): R3 R3 R O R'I I / C-N 0--(R-Y)--R'-Z'--C R'4 R4 1- X O()Y n 1 - 4 R2 R'2 dans laquelle - R1, R2, R3, R4, R'1, R'2, R'3, R'4, R, R' et Y sont tels que définis ci-dessus en référence à la formule (B); - Z' est une fonction carbamate (-O-CO-NH-) ou Z' est une fonction thiocarbamate (-S- CO-NH-); avantageusement Z' est une fonction carbamate; - n est un entier défini de tel sorte que le nombre total d'atomes de carbone, contenus dans la chaîne longue de motif (R-Y)n-R', soit au moins égal à 22 et d'une façon avantageuse soit compris entre 22 et 104 inclus. 2. Composition polymérisable selon la revendication 1, caractérisée en ce qu'elle renferme un ou plusieurs monomères difonctionnels de type (a) répondant à la formule (A) dans laquelle: - R1 et R'1, identiques, sont un groupe méthyle; - R et R', identiques, sont l'hydrogène ou un groupe méthyle; - m et n sont indépendamment 1 ou 2; - p et q sont identiques et égaux à 0; et avantageusement R et R' représentent l'hydrogène et m = n = 2. 3. Composition polymérisable selon l'une des revendications 1 ou 2, caractérisée en ce qu'elle renferme un ou plusieurs oligomères difonctionnels alcéniques de formule (B) et/ou de formule (B') et/ou de formule (B"), formules dans lesquelles la chaîne longue polyoxyalkylène et/ou polymercaptoalkylène, représentée par le motif (R-Y)n-R' dans le cas d'oligomère(s) de formule (B) ou de formule (B"), ou par le motif (R- Y)n dans le cas d'oligomère(s) de formule (B'), présente une masse moléculaire comprise entre 500 g.mol'1 et 2 000 g.mol'l; et avantageusement la masse moléculaire de ladite chaine longue est au moins de 600 g.mol-1 et inférieure à 900 g.mo1-1. 4. Composition polymérisable selon l'une quelconque des revendications 1 à 3, caractérisée en ce qu'elle renferme un ou plusieurs oligomères difonctionnels alcéniques symétriques à chaîne longue, de formule (B) et/ou de formule (B') et/ou de formule (B"), dans lesquelles R1, R'1, R2, R'2 sont identiques et représentent un groupe méthyle, R3 et R'3, identiques, représentent un radical isopropényle et R4 et R'4, identiques, sont l'hydrogène. 5. Composition polymérisable selon l'une quelconque des revendications 1 à 4, caractérisée en ce qu'elle renferme un ou plusieurs monomères de type (b) répondant à la formule (B) R3 Ri R'1 il I _ R4 C-Z-(R-Y)-n R'- Z'-C R4 4 I nI R2 R '2 dans laquelle - R, R', R1, R2, R3, R4, R'1, R'2, R'3, R'4 et Y sont tels que définis précédemment; Y représentant avantageusement l'oxygène; et (a) - Z et Z' sont des fonctions carbamates de formule respective (-NH-CO-O-) et (-O-CO-NH-); - n est un entier défini de tel sorte que le nombre total d'atomes de carbone, contenus dans la chaîne longue située entre les deux motifs Z et Z', soit compris entre 18 et 112; et avantageusement, dans le cas d'une chaîne polyoxyalkylene, soit compris entre 24 et 112 et d'une façon particulièrement avantageuse entre 26 et 50; ou (f) - Z et Z' sont des fonctions thiocarbamates de formule respective (-NH-CO-S-) et (-S-CO-NH- ) - n est un entier défini de tel sorte que le nombre total d'atomes de carbone, contenus dans la chaîne longue située entre les deux motifs Z et Z', soit compris entre 18 et 108; et avantageusement, dans le cas d'une chaîne polyoxyalkylène, soit compris entre 24 et 108 et d'une façon particulièrement avantageuse entre 28 et 46; ou (y) - Z et Z' sont des fonctions urées (-NH-CO-NH-) - n est un entier défini de tel sorte que le nombre total d'atomes de carbone, contenus dans la chaiîne longue située entre les deux motifs Z et Z', soit compris entre 18 et 112; et avantageusement, dans le cas d'une chaîne polyoxyalkylene, soit compris entre 24 et 112, et d'une façon particulièrement avantageuse entre 28 et 50. 6. Composition polymérisable selon l'une quelconque des revendications 1 à 5, caractérisée en ce qu'elle renferme un ou plusieurs monomères de type (b) - oligomère difonctionnel vinylique - de formule (B) dans laquelle: - Z et Z' sont des fonctions urées (-NH-CO-NH-); - R1, R2, R3, R4, R'1, R'2, R'3 et R'4 sont tels que définis à la revendication 4; - R' représente un groupe éthylène ou propylène; - n est un entier égal à 13 ou 19 définissant un nombre total d'atomes de carbone, entre Z et Z', égal à 28 ou 40 quand (R-Y)n est une chaîne polyoxyéthylène; ou n est un entier égal à 10 ou 14 définissant un nombre total d'atomes de carbone, entre Z et Z', égal à 33 ou 45 quand (R-Y)n est une chaîne polyoxypropylène; ou n est un entier compris entre les valeurs limites inférieures (n est compris entre 10 et 13 inclus) et supérieures (n est compris entre 14 et 19 inclus), quand (R-Y)n est une chaîne mixte polyoxyéthylène / polyoxypropylène. 7. Composition polymérisable selon l'une quelconque des revendications 1 à 5, caracterisée en ce qu'elle renferme un ou plusieurs monomères de type (b) - oligomère difonctionnmlel vinylique - de formule (B) dans laquelle: - Z et Z' sont des fonctions carbamates de formule respective (-NH-CO-O-) et (-O-CO-NH-). - R1, R2, R3, R4, R'1, R'2, R'3 et R'4 sont tels que définis à la revendication 4; - R' représente un groupe éthylène; - (R-Y)n représente une chaîne longue polyoxyéthylène; - n est un entier égal à 13 ou 19 définissant un nombre total d'atomes de carbone, contenus dans la chaîne longue située entre les deux motifs Z et Z', égal à 28 ou 40. 8. Composition polymérisable selon l'une quelconque des revendications I à 7, caractérisée en ce que la quantité de monomère(s) de type (a) est comprise entre 40 et 99 parties en poids, pour 100 parties en poids du mélange de monomères de type (a) et (b). 9. Composition polymérisable selon l'une quelconque des revendications I à 8, caractérisee en ce qu'elle renferme pour 100 parties en poids du mélange de monomères de type (a) et (b), de I à 60 parties en poids d'au moins un monomère choisi parmi les monomères alcéniques, avantageusement vinyliques et allyliques, les monomères (méth)acryliques, et leurs mélanges. 10. Composition polymérisable selon la revendication 9, caractérisée en ce qu'elle renferme: (c) au moins un monomère monovinylique aromatique de formule (C) Ri Q C=CH2 dans laquelle R1 = H ou CH3; ledit monomère monovinylique consistant avantageusement en le styrène; et/ou (d) au moins un monomère divinylique aromatique de formule (D): Ri Q (=C=CH2) 2 dans laquelle R1 = H ou CH3; ledit monomère divinylique consistant avantageusement en le divinylbenzène; et/ou (e) au moins un monomère (méth)acrylique de formule (E) CH2 = C(R) -COOR' dans laquelle R = H ou CH3 et R' est un radical alkyle linéaire ou ramifié comportant de 4 à 16 atomes de carbone, un radical méthylphényl ou méthylphénoxy éventuellement substitué ou un groupe polyoxyéthoxylé de formule -(CH2-CH2-O)nR" dans laquelle n est un nombre entier compris entre 1 et et R" = CH3 ou C2H5; ledit monomère (méth)acrylique consistant avantageusement en le 2- éthylhexylméthlacrylate et/ou (f) du diallylphtalate. 11. Composition polymérisable selon l'une quelconque des revendications 1 à 10, caractérisée en ce qu'elle renferme en outre une quantité efficace d'au moins un colorant photochromique conférant à ladite composition des propriétés photochromiques; le(s)dit(s) colorant(s) étant avantageusement choisi(s) dans le groupe des spiroxazines, des chromènes et de leurs mélanges, et consistant plus avantageusement en au moins une spiroxazine, en au moins un chromène ou en un mélange de chromène(s). 12. Résine susceptible d'être obtenue par copolymérisation radicalaire d'une composition polymérisable selon l'une quelconque des revendications 1 à 11. 13. Article ophtalmique constitué, en totalité ou en partie, d'une résine selon la revendication 12.